(57)【要約】      （修正有）【課題】フィラーの歩留率及び濾水性を向上することが可能な紙の製造方法を提供する。【解決手段】水溶性ポリマーを含むフィラー、パルプのスラリーからなる紙料を抄紙する紙の製造方法であって、前記水溶性ポリマーは、下記一般式（I）で表されるカチオン性ビニルモノマー、及びそれと共重合可能なノニオン性ビニルモノマーを含む単量体成分を重合して得られるカチオン性ポリマーと、（メタ）アクリル酸及び／又は（メタ）アクリル酸ナトリウムを含む単量体成分を重合して得られるアニオン性ポリマーとを含む紙の製造方法。2015124446.tif 000011（上記一般式（I）中、Ｒ１はＨ又はＣＨ３、ＡはＯ又はＮＨ、Ｒ２はＯＨを有してもよい炭素数２〜４のアルキル基、Ｒ３はそれぞれ独立して、Ｈ又は炭素数１〜３のアルキル基、Ｒ４はＨ、ＯＨを有してもよい炭素数１〜３のアルキル基、又はベンジル基、Ｘ−はハロゲン、スルホン酸、メチル硫酸、又は水酸化物の各イオン。）【選択図】なし【特許請求の範囲】
【請求項１】
水溶性ポリマーを含むフィラー含有スラリーと、パルプスラリーとが混合された紙料をワイヤー上で抄紙する工程を備える紙の製造方法であって、
前記水溶性ポリマーは、
下記一般式（I）で表されるカチオン性ビニルモノマー、及び該カチオン性ビニルモノマーと共重合可能なノニオン性ビニルモノマーを含む単量体成分を重合して得られるカチオン性ポリマー１００質量部と、
（メタ）アクリル酸及び／又は（メタ）アクリル酸ナトリウムを５〜４０ｍｏｌ％含む単量体成分を重合して得られる、３０℃の１規定ＮａＣｌ水溶液中における固有粘度が１０ｄｌ／ｇ以上であるアニオン性ポリマー０．１〜２質量部と、を含み、
前記水溶性ポリマー又は前記カチオン性ポリマーの３０℃の１規定ＮａＣｌ水溶液中における固有粘度が８ｄｌ／ｇ以上である、
紙の製造方法。
【化１】
2015124446.tif 000010
（上記一般式（I）中、Ｒ１はＨ又はＣＨ３であり、ＡはＯ又はＮＨであり、Ｒ２はヒドロキシル基を置換基として有していてもよい炭素数２〜４のアルキル基であり、Ｒ３はそれぞれ独立して、Ｈ又は炭素数１〜３のアルキル基であり、Ｒ４はＨ、ヒドロキシル基を置換基として有していてもよい炭素数１〜３のアルキル基、又はベンジル基であり、Ｘ−はハロゲンイオン、スルホン酸イオン、メチル硫酸イオン、又は水酸化物イオンである。）
【請求項２】
前記水溶性ポリマーを含むフィラー含有スラリーを予備凝集させる工程と、
その予備凝集されたスラリーと前記パルプスラリーとを混合する工程と、
を備える請求項１に記載の紙の製造方法。
【請求項３】
前記水溶性ポリマーを含むフィラー含有スラリーは、前記水溶性ポリマーが添加される前のフィラー含有スラリーの固形分１００質量部に対し、前記水溶性ポリマーを０．０１〜０．５質量部含む、請求項１又は２に記載の紙の製造方法。
【請求項４】
前記カチオン性ポリマーと、前記アニオン性ポリマーとをフィラー含有スラリーに添加して、前記水溶性ポリマーを含むフィラー含有スラリーを得る工程を備える請求項１〜３の何れか１項に記載の紙の製造方法。
【請求項５】
前記水溶性ポリマーは、前記アニオン性ポリマーと、該アニオン性ポリマーの溶液中で前記カチオン性ビニルモノマー及び前記ノニオン性ビニルモノマーを含む単量体成分を重合して得られたカチオン性ポリマーとを含むものである、請求項１〜４の何れか１項に記載の紙の製造方法。
【発明の詳細な説明】
【技術分野】
【０００１】
本発明は、水溶性ポリマーを用いた紙の製造方法に関する。
【背景技術】
【０００２】
紙の製造においては、紙の印刷適性、強度、平滑度（地合）、及び白色度等の紙質を改善する目的で、パルプを含有する紙料に対して、フィラーや、サイズ剤、紙力増強剤、歩留向上剤及び濾水性向上剤等の製紙用薬品を添加することが行われている。
そして、近年では、紙の製造時のエネルギー削減、パルプ繊維の節約、紙の品質向上等を目的として、フィラーを多く使用する傾向にある。
【０００３】
また、紙の製造は、一般的に、水分を多く含む紙料を網（ワイヤー）の上に流して薄く平らにすることで湿紙を作る工程であるワイヤーパートを備える抄紙機により行われている。
抄紙機におけるワイヤー上でのフィラーの歩留が低い場合、フィラー添加による紙質向上の効果が低下する可能性がある。さらにこの場合、ワイヤーを通過するフィラーの増加により、ワイヤーの磨耗を増大させる可能性があり、また、原料回収循環系内の汚れを引き起こしかねず、白水の処理の負担が増加する可能性もある。そのため、抄紙機のワイヤー上でのフィラーの歩留は、抄紙において重要な要素となっている。
【０００４】
例えば、特許文献１及び２には、カチオン系デンプン凝集剤をフィラーに加える技術が開示されている。しかしながら、特許文献３に記載のあるように、特許文献１及び２に開示された技術では、凝集剤の添加量が多く、凝集されたフィラー粒子のサイズが不均一なうえ、シェアに弱く、所望の歩留率が再現性よく得られないという問題点がある。
特許文献３には、フィラーの歩留率及び濾水性の向上を目的として、水溶性両性ポリマーを、フィラー含有スラリーに添加し、予備凝集させ、得られた予備凝集フィラースラリーをパルプ繊維スラリーと混合し、ワイヤー上でシートを形成させる紙の製造方法が提案されている。
【先行技術文献】
【特許文献】
【０００５】
【特許文献１】米国特許第４，７９９，９６４号明細書
【特許文献２】特開２０００−１２９５８９号公報
【特許文献３】特開２００５−１９４６５１号公報
【発明の概要】
【発明が解決しようとする課題】
【０００６】
上述の通り、製紙における抄紙機のワイヤー上でのフィラーの歩留が低い場合に起こり得る問題に鑑みて、フィラーの歩留のさらなる向上が求められている。
【０００７】
そこで、本発明は、抄紙工程において、フィラーの歩留率が向上する紙の製造方法を提供することを主目的とする。
【課題を解決するための手段】
【０００８】
すなわち、本発明は、水溶性ポリマーを含むフィラー含有スラリーと、パルプスラリーとが混合された紙料をワイヤー上で抄紙する工程を備える紙の製造方法であって、前記水溶性ポリマーは、下記一般式（I）で表されるカチオン性ビニルモノマー、及び該カチオン性ビニルモノマーと共重合可能なノニオン性ビニルモノマーを含む単量体成分を重合して得られるカチオン性ポリマー１００質量部と、（メタ）アクリル酸及び／又は（メタ）アクリル酸ナトリウムを５〜４０ｍｏｌ％含む単量体成分を重合して得られる、３０℃の１規定ＮａＣｌ水溶液中における固有粘度が１０ｄｌ／ｇ以上であるアニオン性ポリマー０．１〜２質量部と、を含み、前記水溶性ポリマー又は前記カチオン性ポリマーの３０℃の１規定ＮａＣｌ水溶液中における固有粘度が８ｄｌ／ｇ以上である、紙の製造方法を提供する。
【０００９】
【化１】
2015124446.tif 000002
【００１０】
上記一般式（I）中、Ｒ１はＨ又はＣＨ３であり、ＡはＯ又はＮＨであり、Ｒ２はヒドロキシル基を置換基として有していてもよい炭素数２〜４のアルキル基であり、Ｒ３はそれぞれ独立して、Ｈ又は炭素数１〜３のアルキル基であり、Ｒ４はＨ、ヒドロキシル基を置換基として有していてもよい炭素数１〜３のアルキル基、又はベンジル基であり、Ｘ−はハロゲンイオン、スルホン酸イオン、メチル硫酸イオン、又は水酸化物イオンである。
【００１１】
この紙の製造方法では、前記水溶性ポリマーを含むフィラー含有スラリーを予備凝集させる工程と、その予備凝集されたスラリーと前記パルプスラリーとを混合する工程と、を備えていてもよい。
前記水溶性ポリマーを含むフィラー含有スラリーは、前記水溶性ポリマーが添加される前のフィラー含有スラリーの固形分１００質量部に対し、前記水溶性ポリマーを０．０１〜０．５質量部含んでいてもよい。
この紙の製造方法では、前記カチオン性ポリマーと、前記アニオン性ポリマーとをフィラー含有スラリーに添加して、前記水溶性ポリマーを含むフィラー含有スラリーを得る工程を備えていてもよい。
また、前記水溶性ポリマーは、前記アニオン性ポリマーと、該アニオン性ポリマーの溶液中で前記カチオン性ビニルモノマー及び前記ノニオン性ビニルモノマーを含む単量体成分を重合して得られたカチオン性ポリマーと、を含むものとしてもよい。
【００１２】
なお、本開示において、「（メタ）アクリル」との記載は、「アクリル」及び「メタクリル」の両方を意味する。
また、本開示において製造される紙には、板紙も含まれる。
【発明の効果】
【００１３】
本発明によれば、抄紙工程において、フィラーの歩留率が向上する紙の製造方法を提供することが可能となる。
【発明を実施するための形態】
【００１４】
以下、本発明を実施するための形態について、詳細に説明する。なお、本発明は、以下に説明する実施形態に限定されるものではない。
【００１５】
本発明に係る実施形態の紙の製造方法は、水溶性ポリマーを含むフィラー含有スラリーと、パルプスラリーとが混合された紙料をワイヤー上で抄紙する工程を備える。
まず、この紙の製造方法で使用される「水溶性ポリマー」、「フィラー含有スラリー」、及び「パルプスラリー」について説明する。
【００１６】
＜水溶性ポリマー＞
本実施形態で用いられる水溶性ポリマーは、カチオン性ポリマーとアニオン性ポリマーとを含むものであり、それらポリマーを含むポリマー混合物とすることもできる。
この水溶性ポリマーは、後記の一般式（I）で表されるカチオン性ビニルモノマーとノニオン性ビニルモノマーとを共重合して得られるカチオン性ポリマーと、（メタ）アクリル酸及び／又は（メタ）アクリル酸ナトリウムを５〜４０ｍｏｌ％含む単量体成分を重合して得られるアニオン性ポリマーとを含む。ここで、アニオン性ポリマーの３０℃の１規定ＮａＣｌ水溶液中における固有粘度は、８ｄｌ／ｇ以上である。また、カチオン性ポリマーとアニオン性ポリマーとの割合は、カチオン性ポリマー１００質量部に対してアニオン性ポリマー０．１〜２質量部である。
【００１７】
水溶性ポリマーは、カチオン性ポリマー及びアニオン性ポリマーがそれぞれ別々に合成されて混合されたもの、並びにアニオン性ポリマーの溶液中に、該溶液中で合成されたカチオン性ポリマーを含むものを用いることができる。
カチオン性ポリマー及びアニオン性ポリマーがそれぞれ別々に合成されて混合された水溶性ポリマー（ポリマー混合物）が用いられる場合、３０℃の１規定ＮａＣｌ水溶液中における固有粘度が８ｄｌ／ｇ以上であるカチオン性ポリマーが用いられる（後述の第一の態様）。
また、アニオン性ポリマーの溶液中に、該溶液中で合成されたカチオン性ポリマーを含む水溶性ポリマーが用いられる場合、そのカチオン性ポリマーとアニオン性ポリマーとを含む水溶性ポリマーとしては、３０℃の１規定ＮａＣｌ水溶液中における固有粘度が８ｄｌ／ｇ以上である水溶性ポリマー（ポリマー混合物）が用いられる（後述の第二の態様）。
【００１８】
本実施形態における第一の態様に係る水溶性ポリマーは、下記一般式（I）で表されるカチオン性ビニルモノマー、及び該カチオン性ビニルモノマーと共重合可能なノニオン性ビニルモノマーを含む単量体成分を重合して得られ、３０℃の１規定ＮａＣｌ水溶液中における固有粘度が８ｄｌ／ｇ以上であるカチオン性ポリマーと、（メタ）アクリル酸及び／又は（メタ）アクリル酸ナトリウムを５〜４０ｍｏｌ％含む単量体成分を重合して得られ、３０℃の１規定ＮａＣｌ水溶液中における固有粘度が１０ｄｌ／ｇ以上であるアニオン性ポリマーとを含む。
そして、本実施形態の水溶性ポリマーは、カチオン性ポリマーとアニオン性ポリマーとをカチオン性ポリマー１００質量部に対してアニオン性ポリマー０．１〜２質量部の割合で含んでいる。
【００１９】
【化２】
2015124446.tif 000003
【００２０】
上記一般式（I）において、Ｒ１はＨ又はＣＨ３であり、ＡはＯ又はＮＨであり、Ｒ２はヒドロキシル基を置換基として有していてもよい炭素数２〜４のアルキル基であり、Ｒ３はそれぞれ独立して、Ｈ又は炭素数１〜３のアルキル基であり、Ｒ４はＨ、ヒドロキシル基を置換基として有していてもよい炭素数１〜３のアルキル基、又はベンジル基であり、Ｘ−はハロゲンイオン、スルホン酸イオン、メチル硫酸イオン、又は水酸化物イオンである。
【００２１】
カチオン性ポリマーは、上記一般式（Ｉ）で表されるカチオン性ビニルモノマーと、そのカチオン性ビニルモノマーと共重合可能なノニオン性ビニルモノマーを含む単量体成分を共重合して得られる。このことから、このカチオン性ポリマーは、分子中に、上記一般式（Ｉ）で表されるカチオン性ビニルモノマーに由来する構造単位と、そのカチオン性ビニルモノマーと共重合可能なノニオン性ビニルモノマーに由来する構造単位と、を有する共重合体ともいえる。
【００２２】
カチオン性ポリマーの原料となる単量体成分を構成するカチオン性ビニルモノマーは、上記一般式（I）で表される化合物を用いることができる。
上記一般式（I）において、Ｒ１としてはＨがより好ましく、ＡとしてはＯがより好ましい。また、Ｒ２としては、（置換基を有さない）炭素数２〜４のアルキル基がより好ましく、エチル基がさらに好ましい。Ｒ３としては、炭素数１〜３のアルキル基がより好ましく、メチル基がさらに好ましい。Ｒ４としては、Ｈ、及び（置換基を有さない）炭素数１〜３のアルキル基がより好ましく、メチル基がさらに好ましい。Ｘ−としては、ハロゲンイオンがより好ましく、塩化物イオンがさらに好ましい。
【００２３】
上記一般式（I）で表されるカチオン性ビニルモノマーとしては、例えば、（メタ）アクリル酸ジエチルアミノエチルのような（メタ）アクリル酸ジアルキルアミノアルキル、その４級塩及び酸塩、並びに、ジアルキルアミノアルキル（メタ）アクリルアミド、その４級塩及び酸塩を挙げることができる。
（メタ）アクリル酸ジアルキルアミノアルキル並びにその４級塩及び酸塩としては、特に限定されないが、例えば、アクリル酸ジメチルアミノエチル塩化メチル４級塩、アクリル酸ジメチルアミノエチル塩化ベンジル４級塩、アクリル酸ジメチルアミノエチル塩酸塩、メタクリル酸ジメチルアミノエチル塩化メチル４級塩、メタクリル酸ジメチルアミノエチル塩化ベンジル４級塩、及びメタクリル酸ジメチルアミノエチル塩酸塩などを挙げることができる。
ジアルキルアミノアルキル（メタ）アクリルアミド並びにそれらの４級塩及び酸塩としては、特に限定されないが、例えば、塩化アクリルアミドプロピルトリメチルアンモニウム、ジメチルアミノプロピルアクリルアミド塩酸塩、塩化メタクリルアミドプロピルトリメチルアンモニウム、及びジメチルアミノプロピルメタクリルアミド塩酸塩などを挙げることができる。
これらのカチオン性ビニルモノマーは、１種又は２種以上を用いることができる。
カチオン性ビニルモノマーとしては、例えば、（メタ）アクリル酸ジアルキルアミノアルキル４級塩が好適であり、このうち、（メタ）アクリル酸ジメチルアミノエチル塩化メチル４級塩が好ましく、アクリロイルオキシエチルトリメチルアンモニウムクロリドがさらに好ましい。
【００２４】
カチオン性ポリマーの原料となる単量体成分を構成するノニオン性ビニルモノマーは、カチオン性ビニルモノマーと共重合可能であれば特に限定されない。
ノニオン性ビニルモノマーとしては、例えば、（メタ）アクリルアミド、Ｎ−メチルアクリルアミド、Ｎ−エチルアクリルアミド、Ｎ，Ｎ−ジメチルアクリルアミド、Ｎ−イソプロピルアクリルアミド、Ｎ−メチロールアクリルアミド、並びにダイアセトンアクリルアミド等の水溶性であるＮ置換低級アルキルアクリルアミド、メタクリロニトリル、アクリロニトリル、アルキルアクリレート、ヒドロキシアクリレート、及び酢酸ビニルなどが挙げられる。これらのうち、例えば、（メタ）アクリルアミドが好適であり、アクリルアミドがより好ましい。
ノニオン性ビニルモノマーは、１種又は２種以上を用いることができる。
【００２５】
カチオン性ポリマーの原料となる単量体成分は、カチオン性ビニルモノマー及びノニオン性ビニルモノマーの他に、架橋性ビニルモノマーを含んでいてもよい。
架橋性ビニルモノマーは、カチオン性ポリマーに分岐構造をもたらすものであり、１分子中に２個以上の二重結合を有するモノマーを用いることができる。
【００２６】
代表的な好ましい架橋性ビニルモノマーとしては、Ｎ，Ｎ−メチレンビスアクリルアミド、Ｎ，Ｎ−メチレンビスメタクリルアミド、ジメタクリル酸エチレングリコール、ジメタクリル酸ジエチレングリコール、ジアクリル酸ポリエチレングリコール、ジメタクリル酸トリエチレングリコール、及びジメタクリル酸ポリエチレングリコールなどが挙げられる。これらのうち、Ｎ，Ｎ−メチレンビスアクリルアミドが好ましい。
これらの架橋性ビニルモノマーは１種を単独で用いても良く、２種以上を併用しても良い。
【００２７】
カチオン性ポリマーの製造方法は、ラジカル重合であれば特に限定されず、水溶液重合、懸濁重合及び乳化重合など、必要に応じて選択することができる。
【００２８】
ラジカル重合において使用する重合開始剤は、特に限定されないが、水溶性のものが好ましい。重合開始剤としては、例えば、過硫酸塩系及び過酸化物系では、例えば過硫酸アンモニウム、過硫酸カリウム、過硫酸ナトリウム、過酸化水素、過酸化ベンゾイル、及びｔｅｒｔ−ブチルパーオキサイド等が挙げられる。
重合開始剤は１種を単独で用いても、２種以上を併用してもよいが、１種を単独で使用することが好ましい。また、重合開始剤を還元剤と組合せてレドックス系重合開始剤として使用してもよい。この場合の還元剤としては、例えば亜硫酸、亜硫酸塩並びに亜硫酸水素塩、鉄、銅、並びにコバルト等の低次イオン価の塩、Ｎ，Ｎ，Ｎ’，Ｎ’−テトラメチルエチレンジアミン等の有機アミン、更にはアルドース、ケトース等の還元糖などを挙げることができる。
【００２９】
重合開始剤として、アゾ化合物を用いることもできる。アゾ化合物としては、例えば、２，２’−アゾビス−２−メチルプロピオンアミジン塩酸塩、２，２’−アゾビス−２，４−ジメチルバレロニトリル、２，２’−アゾビス−Ｎ，Ｎ’−ジメチレンイソブチルアミジン塩酸塩、２，２’−アゾビス−２−メチル−Ｎ−（２−ヒドロキシエチル）−プロピオンアミド、２，２’−アゾビス−２−（２−イミダゾリン−２−イル）−プロパン及びその塩などを使用することができる。これらのアゾ化合物は、１種を単独で用いても、２種以上を併用してもよい。
【００３０】
カチオン性ポリマーを合成する際に、合成するカチオン性ポリマーの分子量を調節するために、連鎖移動剤を使用してもよい。
連鎖移動剤は特に限定されず、代表的な連鎖移動剤としては、例えば、アルコール、硫黄化合物、カルボン酸及びその塩、次亜リン酸ナトリウムなどのリン酸塩リン酸塩、並びにそれらの組み合わせが挙げられる。
アルコールとしては、メタノール、エタノール、１−プロパノール、２−プロパノール、ブチルアルコール及びグリセロールなどが挙げられ、これらのうち、２−プロパノールが好ましい。
硫黄化合物としては、アルキルチオール、チオウレア、亜硫酸塩及び二硫化物などのスルホン酸化合物が挙げられ、これらのうち、エタンチオール、チオウレア及び重亜硫酸ナトリウムからなる群から選ばれる１種又は２種以上が好ましい。
カルボン酸及びその塩としては、ギ酸及びリンゴ酸並びにそれらの塩が挙げられ、これらのうち、ギ酸及びその塩から選ばれる１種又は２種以上が好ましい。
これらの連鎖移動剤としては、次亜リン酸ナトリウム及び／又はギ酸ナトリウムを用いるのがより好ましい。
【００３１】
カチオン性ポリマーの重合方法としては、カチオン性ポリマーの原料となる全単量体成分を反応容器に一括で仕込んで重合する回分（バッチ）重合法が挙げられ、この際、重合開始剤は、重合器に予め又は重合時に一括添加してもよく、重合中に連続的又は間欠的に供給してもよい。重合時に供給する場合は必要に応じて添加速度を変更することができる。
カチオン性ポリマーを合成する際の重合温度は、単一の重合開始剤を用いる場合、一般に３０〜１００℃であり、レドックス系重合開始剤の場合はより低く、一般に５〜９０℃である。重合温度は重合中一定に保っても変動させてもよく、必要に応じて冷却、加熱を実施することができる。
重合容器内の雰囲気は特に制限はないが、重合を速やかに行わせるには窒素ガスのような不活性ガスで置換した方が好ましい。
【００３２】
上記一般式（I）で表されるカチオン性ビニルモノマー及びノニオン性ビニルモノマーを含む単量体成分を重合して得られるカチオン性ポリマーは、３０℃の１規定ＮａＣｌ水溶液中における固有粘度（以下、「固有粘度」と略記することがある。）が８ｄｌ／ｇ以上である性質を有する。カチオン性ポリマーの固有粘度が８ｄｌ／ｇ以上であることにより、このカチオン性ポリマーは、分子量が高く、高い凝集力を有する。
カチオン性ポリマーの固有粘度の上限は特に限定されるものではないが、実際に製造可能なカチオン性ポリマーを考慮すると、２０ｄｌ／ｇ程度以下が好ましい。カチオン性ポリマーの固有粘度の範囲は、８〜２０ｄｌ／ｇが好ましく、９〜２０ｄｌ／ｇがより好ましく、１０〜２０ｄｌ／ｇがさらに好ましい。
【００３３】
なお、本開示において、「固有粘度」は、キャノンフェンスケ型粘度計を使用して流下時間を測定し、その測定値から、Ｈｕｇｇｉｎｓの式及びＭｅａｄ−Ｆｕｏｓｓの式を用いて算出した値である。
【００３４】
また、カチオン性ポリマーは水溶性であることが好ましい。カチオン性ポリマーの分子構造は直鎖構造及び分岐構造のいずれであってもよい。
【００３５】
カチオン性ポリマーの原料となる単量体成分中のカチオン性ビニルモノマーの使用量（含有量）は、特に限定されないが、５〜５０ｍｏｌ％が好ましく、５〜３０ｍｏｌ％がより好ましく、５〜２５ｍｏｌ％がさらに好ましい。
また、カチオン性ポリマーの原料となる単量体成分中のノニオン性ビニルモノマーの使用量（含有量）は、特に限定されないが、５０〜９５ｍｏｌ％が好ましく、７０〜９５ｍｏｌ％がより好ましく、７５〜９５ｍｏｌ％がさらに好ましい。
【００３６】
カチオン性ポリマーの原料となるカチオン性ビニルモノマー及びノニオン性ビニルモノマーの使用比率は、処理対象となる水質に応じて、任意に選定することができる。例えば、カチオン性ビニルモノマー：ノニオン性ビニルモノマーは、モル比で５：９５〜９５：５が好ましく、５：９５〜５０：５０がより好ましく、５：９５〜３５：６５がさらに好ましい。
【００３７】
カチオン性ポリマーの合成に際し、架橋性ビニルモノマーを使用する場合、架橋性ビニルモノマーの導入比率は、カチオン性ポリマーの原料となる単量体成分の全単量体に対して、５．０×１０−３ｍｏｌ％以下が好ましく、２．０×１０−３ｍｏｌ％以下がより好ましい。架橋性ビニルモノマーの導入比率が上記範囲であることにより、カチオン性ポリマーが不溶化し難く、また、固有粘度が８ｄｌ／ｇ以上のカチオン性ポリマーが得易くなる。
【００３８】
本実施形態の水溶性ポリマーは、カチオン性ポリマーと共に、（メタ）アクリル酸及び／又は（メタ）アクリル酸ナトリウムを５〜４０ｍｏｌ％含む単量体成分を重合して得られるアニオン性ポリマーを含む。このことから、アニオン性ポリマーは、（メタ）アクリル酸及び／又は（メタ）アクリル酸ナトリウムに由来する構造単位を有する重合体又は共重合体といえる。
【００３９】
アニオン性ポリマーの原料となる単量体成分は、全単量体成分中、（メタ）アクリル酸及び／又は（メタ）アクリル酸ナトリウムを５〜４０ｍｏｌ％含むことにより、得られるアニオン性ポリマーにおいて、良好なアニオン性基の作用を有し易い。（メタ）アクリル酸及び／又は（メタ）アクリル酸ナトリウムが５ｍｏｌ％未満であると、アニオン性基の作用を有し難くなり、４０ｍｏｌ％を超えるとアニオン性が強過ぎるため、カチオン性ポリマーと反応してコンプレックスを生成し、カチオン及びアニオンの官能基の有効濃度が低下するおそれがある。アニオン性ポリマーの原料となる単量体成分は、全単量体成分中、（メタ）アクリル酸及び／又は（メタ）アクリル酸ナトリウムを１０〜４０ｍｏｌ％含むことがより好ましく、１０〜３０ｍｏｌ％含むことがさらに好ましい。
【００４０】
アニオン性ポリマーの原料となる単量体成分には、（メタ）アクリル酸及び（メタ）アクリル酸ナトリウムの他に、ノニオン性モノマーを含んでいてもよい。このノニオン性モノマーの含有量は特に限定されないが、アニオン性ポリマーの原料となる全単量体成分中、６０〜９５ｍｏｌ％が好ましく、７０〜９０ｍｏｌ％がより好ましい。
【００４１】
この場合のノニオン性モノマーとしては、例えば、（メタ）アクリルアミド、Ｎ−メチルアクリルアミド、Ｎ−エチルアクリルアミド、Ｎ，Ｎ−ジメチルアクリルアミド、Ｎ−イソプロピルアクリルアミド、Ｎ−メチロールアクリルアミド、及びダイアセトンアクリルアミドなどの水溶性であるＮ置換低級アルキルアクリルアミド等が挙げられる。
これらのノニオン性モノマーは１種又は２種以上を用いることができる。これらのノニオン性モノマーのうち、（メタ）アクリルアミドが好ましい。
【００４２】
なお、アニオン性ポリマーを合成する際にも、カチオン性ポリマーの説明で述べた重合開始剤を用いて、アニオン性ポリマーの原料となる単量体成分を重合することが可能である。
【００４３】
アニオン性ポリマーは、３０℃の１規定ＮａＣｌ水溶液中における固有粘度が１０ｄｌ／ｇ以上である。固有粘度が１０ｄｌ／ｇ以上のアニオン性ポリマーを用いることにより、カチオン性ポリマーとの相乗効果が得易くなる。
アニオン性ポリマーの固有粘度の上限は特に限定されないが、実際に製造可能なアニオン性ポリマーを考慮すると、３０ｄｌ／ｇ以下であることが好ましい。アニオン性ポリマーの固有粘度の範囲は、１０〜３０ｄｌ／ｇが好ましく、１０〜２５ｄｌ／ｇがより好ましく、１１〜２５ｄｌ／ｇがさらに好ましい。
【００４４】
本実施形態の紙の製造方法に用いられる水溶性ポリマーは、カチオン性ポリマーとアニオン性ポリマーとを、カチオン性ポリマー１００質量部に対してアニオン性ポリマー０．１〜２質量部の割合で含む。この割合でカチオン性ポリマーとアニオン性ポリマーとを併用しているため、カチオン性ポリマーとアニオン性ポリマーとの併用による相乗効果が奏され、カチオン性ポリマーとアニオン性ポリマーとの反応による析出物（ポリイオンコンプレックス）が生成し難くなり、その結果、有効成分の濃度を高めることが可能となる。
【００４５】
カチオン性ポリマーとアニオン性ポリマーとを混合した、第一の態様の製紙用添加剤では、その固有粘度の範囲は特に限定されないが、８〜２０ｄｌ／ｇが好ましい。
【００４６】
第一の態様の水溶性ポリマーは、例えば、上述のようにカチオン性ポリマー及びアニオン性ポリマーをそれぞれ別々に合成する工程と、カチオン性ポリマー１００質量部に対してアニオン性ポリマー０．１〜２質量部の割合で、カチオン性ポリマーとアニオン性ポリマーとを混合する工程と、を行うことで製造することができる。
【００４７】
カチオン性ポリマーとアニオン性ポリマーとの混合は、カチオン性ポリマー及びアニオン性ポリマーをそれぞれ合成したときの形態（例えば、粉末状、エマルション状及び液状など）で行ってもよい。また、カチオン性ポリマーとアニオン性ポリマーを混合した後に溶解液を調製してもよく、各形態のそれぞれのポリマーを各々別に溶解し、その後に各溶解液を混合して一液とし、フィラー含有スラリーに添加してもよい。この場合、カチオン性ポリマーとアニオン性ポリマーとを含む水溶性ポリマーは、３０℃の１規定ＮａＣｌ水溶液中における固有粘度が８ｄｌ／ｇ以上であることが好ましく、８ｄｌ／ｇ〜２０ｄｌ／ｇであることが好ましい。
【００４８】
次に本実施形態における第二の態様に係る水溶性ポリマーについて説明する。
第二の態様の水溶性ポリマーは、アニオン性ポリマーの溶液中で、カチオン性ポリマーを合成し、その結果得られる、アニオン性ポリマーとカチオン性ポリマーを含むものである。この水溶性ポリマーは、カチオン性ポリマーとアニオン性ポリマーとが、カチオン性ポリマー１００質量部に対してアニオン性ポリマー０．１〜２質量部の割合で含まれている。また、この水溶性ポリマーは、３０℃の１規定ＮａＣｌ水溶液中における固有粘度が８ｄｌ／ｇ以上である。
【００４９】
第二の態様の水溶性ポリマーにおいて、カチオン性ポリマーの原料となる単量体成分としてのカチオン性ビニルモノマー、ノニオン性ビニルモノマー及び架橋性ビニルモノマー、並びにカチオン性ポリマーの合成に用いられ得る重合開始剤及び連鎖移動剤は、上述の第一の態様の水溶性ポリマーの説明で述べたものと同様である。また、第二の態様の水溶性ポリマーに用いられるアニオン性ポリマーも、上述の第一の態様の水溶性ポリマーの説明で述べたアニオン性ポリマーと同様です。
【００５０】
第二の態様の水溶性ポリマーの固有粘度の上限は特に限定されないが、その水溶性ポリマーを実際に製造することを考慮すると、２０ｄｌ／ｇ以下であることが好ましい。この水溶性ポリマーの固有粘度の範囲は、８〜２０ｄｌ／ｇが好ましく、９〜２０ｄｌ／ｇがより好ましく、１０〜２０ｄｌ／ｇがさらに好ましい。
【００５１】
アニオン性ポリマーの溶液を調製するための溶媒は特に限定されず、例えば、水を用いることができ、アニオン性ポリマーの溶液として、アニオン性ポリマーを希釈溶解した水溶液を用いることができる。この場合、アニオン性ポリマーの溶液中のアニオン性ポリマーの濃度は、特に限定されないが、例えば、０．０１〜０．５質量％とすることが好ましく、０．１〜０．３質量％とすることがより好ましい。
【００５２】
第二の態様の水溶性ポリマーは、アニオン性ポリマーの溶液中で、カチオン性ポリマーを合成するにあたり、カチオン性ポリマー１００質量部に対してアニオン性ポリマー０．１〜２質量部の割合で、かつ、３０℃の１規定ＮａＣｌ水溶液中における固有粘度が８ｄｌ／ｇ以上となるように、カチオン性ポリマーを合成する方法にて製造することができる。例えば、カチオン性ポリマーを合成する際に用いられる重合開始剤の添加量を調整することで、得られる水溶性ポリマーに所望の固有粘度をもたせることが可能である。
【００５３】
この第二の態様の水溶性ポリマーの製造方法では、アニオン性ポリマーの溶液中でカチオン性ポリマーを合成することから、カチオン性ポリマーの合成に伴い、カチオン性ポリマーとアニオン性ポリマーとの混合が行われ、高効率で水溶性ポリマーを製造することができる。
さらには、第二の態様の水溶性ポリマーの製造方法を製紙工程の現場において採用することで、水溶性ポリマーの製造と製紙とが一貫して行われ、紙の製造も効率的に行うことが可能となる。
【００５４】
上述の水溶性ポリマーは、カチオン性ポリマー１００質量部とアニオン性ポリマー０．１〜２質量部とを含むことで、水溶性を保ったまま緩やかな架橋構造（ネットワーク構造）を形成していると考えられる。その結果、パルプ繊維や炭酸カルシウムなどの無機微粒子を捕捉する効果が向上するものと考えられ、優れた歩留り、濾水性を示すものと考えられる。よって、水溶性ポリマーは、歩留・濾水性向上剤として好適に用いられる。
【００５５】
なお、本実施形態の水溶性ポリマーは、凝集効果に優れることから、例えば、白水に含まれるパルプ繊維を再利用するために、水溶性ポリマーを白水に添加してパルプ繊維を凝集させ、これを回収する用途にも用いることができる。この際には、白水の質量に対して、例えば１〜２ｐｐｍ程度の水溶性ポリマーを添加することによってパルプ繊維を凝集させることができる。
【００５６】
＜フィラー含有スラリー＞
上述の水溶性ポリマーは、フィラー含有スラリーに添加され、水溶性ポリマーを含むフィラー含有スラリーが調整される。フィラー含有スラリーは、フィラー及び水を含有するスラリーである。
【００５７】
フィラー含有スラリーに含まれるフィラーは、特に限定されず、一般的に製紙用に用いられているものが挙げられる。無機化合物のフィラーとしては、例えば、炭酸カルシウム、炭酸マグネシウム、炭酸バリウム、水酸化アルミニウム、水酸化カルシウム、水酸化マグネシウム、水酸化亜鉛、タルク、二酸化チタン、酸化亜鉛、ステアリン酸亜鉛、クレー類（カオリン、焼成カオリン、デラミカオリン）、非晶質二酸化ケイ素及びケイ酸カルシウム等の非晶質シリカ（通称ホワイトカーボン）、シリカ／炭酸カルシウム複合体、シリカ／二酸化チタン複合体、白土、ベントナイト、珪藻土、並びに硫酸カルシウムなどが挙げられる。有機化合物のフィラーとしては、例えば、尿素−ホルマリン樹脂、ポリスチレン樹脂、フェノール樹脂、（メタ）アクリル系樹脂等の微小中空粒子、アクリルアミド複合体などが挙げられる。フィラーは、１種を単独で用いても、２種以上を組み合わせて用いてもよい。
【００５８】
フィラーの形状及び粒子径は、特に限定されず、製造する紙の種類に応じて適宜選択される。
フィラーの形状としては、例えば、球状、粒状、板状、鱗片状、針状、柱状、紡錘状、無定形など種々のものを使用することができる。また、フィラーの粒径については、例えば、平均粒子径で１００μｍ以下が好ましく、５０μｍ以下がより好ましく、１０μｍ以下がさらに好ましい。なお、本開示において、平均粒子径は、レーザー回折式粒子径分布測定装置を用いた粒子径分布測定により求められる乾式粒度分布における積算体積分布が５０％となる粒子径をいう。
【００５９】
フィラー含有スラリーを調整する際、フィラー含有スラリーの固形分（乾燥フィラー質量）の濃度は、特に限定されず、例えば、０．０５〜５０質量％の範囲で製造する紙の種類及び性質等に応じて適宜選択することができる。
【００６０】
また、フィラー含有スラリーに水溶性ポリマーが添加された「水溶性ポリマーを含むフィラー含有スラリー」は、水溶性ポリマーが添加される前のフィラー含有スラリーの固形分（乾燥フィラー質量）１００質量部に対して、水溶性ポリマーをその固形分として０．０１〜０．５質量部含むことが好ましい。この水溶性ポリマーの含有割合は、０．１〜０．５質量部がより好ましく、０．１〜０．４質量部がさらに好ましい。フィラー含有スラリーに対する水溶性ポリマーの含有割合が上記範囲のように少量であっても、フィラーの歩留率及び濾水性を向上することができる。水溶性ポリマーの含有割合を少量に抑えることが可能であることから、製造される紙製品の地合低下や製造コストを抑制することが可能となる。なお、水溶性ポリマーを含むフィラー含有スラリーにおいて、カチオン性ポリマー及びアニオン性ポリマーは、上述の通り、カチオン性ポリマー１００質量部に対して、アニオン性ポリマー０．１〜２質量部の割合で含まれている。
【００６１】
＜パルプスラリー＞
上述のフィラー含有スラリーと混合されるパルプスラリーは、パルプ繊維（本開示において単に「パルプ」とも称する。）及び水を含有するスラリーである。
パルプは、製造する紙の種類により適宜選択され、機械パルプ、化学パルプ、及び機械パルプと化学パルプの両面を併せ持つ半化学パルプを用いることができる。
より具体的には、パルプとしては、例えば、針葉樹漂白パルプ（ＮＢＫＰ）、広葉樹漂白パルプ（ＬＢＫＰ）、ストーングランドパルプ（ＳＧＰ）、加圧ストーングランドパルプ（ＰＧＰ）、リファイナーグランドパルプ（ＲＧＰ）、ケミグランドパルプ（ＣＧＰ）、サーモグランドパルプ（ＴＧＰ）、砕木パルプ（ＧＰ）、サーモメカニカルパルプ（ＴＭＰ）、ケミサーモメカニカルパルプ（ＣＴＭＰ） 、リファイナーメカニカルパルプ（ＲＭＰ）、デインキングパルプ（ＤＩＰ）、及びウェストパルプ（ＷＰ）等が挙げられる。これらのパルプのうち、１種又は２種以上を用いることができる。
【００６２】
パルプスラリーのパルプ濃度は、特に限定されないが、乾燥質量基準で例えば０．１〜５質量％が好ましく、０．２〜２質量％がより好ましく、０．３〜１．５質量％がさらに好ましい。
【００６３】
＜製造工程＞
次に本実施形態の紙の製造方法における製造工程と、上述の水溶性ポリマー、フィラー含有スラリー及びパルプスラリー以外の添加剤などについて説明する。
【００６４】
本実施形態の紙の製造方法では、水溶性ポリマーを含むフィラー含有スラリーと、パルプスラリーとが混合された紙料を抄紙機のワイヤーパートにおけるワイヤー上で抄紙する工程（抄造工程）を備える。
抄紙機のワイヤーパートの型式は、特に限定されず、例えば、長網式抄紙機、円網式抄紙機、多層式抄紙機、並びにギャップフォーマー型及びオントップワイヤー型等のツインワイヤー式抄紙機などを用いることができる。
【００６５】
抄紙機は、一般に、ストックインレット（紙料流出部）、ワイヤーパート（脱水部）、及びプレスパート（圧搾・搾水部）を有するウェットパート、並びにドライヤーパート（乾燥部）等を備えて構成される。抄紙機を用いた抄造工程では、抄紙機における各パートの工程を経て、紙の製造を行うことができる。より具体的には、調成された紙料は、ストックインレットに送られた後、ワイヤーパートに供給され、ワイヤーパートにおいて脱水されて紙層が形成される。ワイヤーパートの工程を経た紙層はプレスパートにおいて圧力によりさらに脱水され、その後ドライヤーパートにおいて乾燥されることで抄造される。なお、通常、ドライヤーパートの工程を経た後、サイズプレスパート（塗工部）、カレンダー（光沢部）・リールパート（巻取部）の各工程を経て、仕上げ・加工が施される。
【００６６】
本実施形態の紙の製造方法では、抄造工程の前に、抄紙に用いられる原料を調整、配合する調成工程を備えていてもよい。
例えば、本実施形態の紙の製造方法では、水溶性ポリマーが添加される前のフィラー含有スラリーに、水溶性ポリマーを添加して、水溶性ポリマーを含むフィラー含有スラリーを得る添加工程を備えていてもよい。
また、この紙の製造方法では、水溶性ポリマーを含むフィラー含有スラリーと、パルプスラリーとを混合して紙料を得る混合工程を備えていてもよい。この混合工程の前には、水溶性ポリマーを含むフィラー含有スラリーを予備凝集させる予備凝集工程を備えることが好ましく、この混合工程は、予備凝集されたスラリーと、パルプスラリーとを混合する工程とすることが好ましい。
【００６７】
上記添加工程では、フィラー含有スラリーの固形分（乾燥フィラー質量）１００質量部に対する水溶性ポリマーの添加量は、水溶性ポリマーの固形分として、０．０１〜０．５質量部が好ましく、０．１〜０．５質量部がより好ましく、０．１〜０．４質量部がさらに好ましい。
上述の第一の態様の水溶性ポリマーが用いられる場合、添加工程は、カチオン性ポリマーとアニオン性ポリマーとをそれぞれフィラー含有スラリーに添加することにより行われる。また、上述の第二の態様の水溶性ポリマーが用いられる場合、添加工程は、アニオン性ポリマーの溶液中で合成されたカチオン性ポリマーを含む当該アニオン性ポリマーの溶液をフィラー含有スラリーに添加することにより行われる。この際、第一の態様及び第二の態様ともに、カチオン性ポリマー及びアニオン性ポリマーは、上述の通り、カチオン性ポリマー１００質量部に対して、アニオン性ポリマー０．１〜２質量部の割合で添加される。
【００６８】
上記予備凝集工程は、例えば、フィラー含有スラリーを撹拌する等の手段により、せん断を加えることにより行うことができる。フィラー含有スラリーの撹拌は、例えば、ホモジナイザー、撹拌ミル、撹拌式湿式粉砕装置、振動ミルなどにより行うことができる。
水溶性ポリマーを含むフィラー含有スラリーを予備凝集させて、予備凝集スラリーとすることで、製造される紙の地合、強度等を向上することが可能となる。
【００６９】
上記混合工程では、水溶性ポリマーを含むフィラー含有スラリー（又は予備凝集スラリー）とパルプスラリーとを、パルプスラリー中のパルプの乾燥質量に対して、乾燥質量基準でフィラーが０．５〜５０質量％の割合となるように混合することが好ましい。このパルプの乾燥質量に対するフィラーの割合は、１〜４０質量％がより好ましく、１〜３０質量％がさらに好ましい。フィラーの割合が多いと紙の白色度や重量感が増し、逆にフィラーの割合が少ないと紙の柔軟性や強度が増すため、製造する紙の種類や所望の性質などに応じて、適したフィラーの割合とすることが好ましい。
【００７０】
なお、上記調成工程においては、例えば、紙料原料（パルプ）の叩解、染料の添加、紙力増強剤、サイズ剤、歩留向上剤、消泡剤、及びスライムコントロール剤等の製紙用薬品の添加、並びに紙料原料の除塵及び脱気などの工程が行われてもよい。
【００７１】
紙力増強剤としては、例えば、尿素ホルムアルデヒド樹脂、メラミンホルムアルデヒド樹脂、ポリアミドポリアミンエピクロルヒドリン、及びポリビニルアミン等が挙げられる。
サイズ剤としては、例えば、ロジン、アルキルケテンダイマー（ＡＫＤ）、アルケニル無水コハク酸（ＡＳＡ）、ポリビニルアルコール（ＰＶＡ）等が挙げられる。
歩留向上剤としては、例えば、硫酸アルミニウム（硫酸バンド）、ポリアクリルアミド、及びデンプン類等が挙げられる。
【００７２】
以上詳述した本実施形態の紙の製造方法は、フィラーの歩留率及び濾水性を向上することが可能である。水溶性ポリマーは、カチオン性ポリマーとアニオン性ポリマーとを特定比率で含むため、部分的にカチオン基とアニオン基の反応は起こっているものの、ポリイオンコンプレックスの生成によるポリマーの沈殿、析出までには至らず、水溶性を保ったまま緩やかなネットワーク構造を形成していると考えられる。この水溶性ポリマーがフィラー含有スラリーに添加された際、その形成されたネットワークがフィラー粒子を取り込み、さらにそのフィラー粒子表面がポリマーによって改質されたことによって、パルプ繊維と反応し、高い歩留効果を得ることができると考えられる。前記特許文献１及び２のようなカチオン系デンプン凝集剤や、従来のアニオン性ポリマー凝集剤では、このようなネットワークは形成されない。本実施形態の紙の製造方法によれば、上記ネットワーク構造を形成することにより、水溶性ポリマーの使用量が少量であっても、優れたフィラーの歩留率及び濾水性で紙を製造することができると考えられる。
【実施例】
【００７３】
以下に、試験例を挙げて本実施形態の紙の製造方法による効果を説明する。
【００７４】
アクリル酸ナトリウム及びアクリルアミドを所定量含む単量体成分を重合して得たアニオン性ポリマーを用いた。このアニオン性ポリマーとしては、単量体成分の組成が異なり、３０℃の１規定ＮａＣｌ水溶液中における固有粘度が異なる４種を用いた。使用したアニオン性ポリマーの組成と固有粘度を表１に示した。以下、使用したアニオン性ポリマーは、表１記載のサンプル番号（Ｎｏ．）を用いて示す。なお、表１に記載の「ＮａＡ」はアクリル酸ナトリウムを表し、「ＡＡｍ」はアクリルアミドを表す。
【００７５】
【表１】
2015124446.tif 000004
【００７６】
＜製造例１＞
アニオン性ポリマーＡ１の０．１質量％水溶液に、アクリロイルオキシエチルトリメチルアンモニウムクロリド（以下「ＤＡＡ」と略す、分子量１９３．５）の８０質量％水溶液１０．９ｇ、粉末アクリルアミド（以下「ＡＡｍ」と略す、分子量７１）１８．５ｇ、及びＮ，Ｎ’−メチレンビスアクリルアミド（以下「ＭＢＡ」と略す、分子量１４０）の０．００９質量％水溶液２．５ｍｌを混合し、最終的にＡ１の０．１％水溶液にて全体を１００ｍｌにメスアップした。その水溶液を、冷却管、窒素導入管、温度計を備えた３００ｍｌセパラブルフラスコに入れ、窒素バブリング後、１．３６質量％に調製した過硫酸カリウム（以下「ＫＰＳ」と略す）水溶液を１ｍｌ添加し、４０℃に加熱して重合を１２時間行った。
得られた重合ゲルの一部をアセトンで沈殿させ、析出物を真空乾燥することにより求めた固形物濃度は２６．６質量％で、重合率は９９．３％であった。このポリマー混合物の固有粘度は、１２．９ｄｌ／ｇであった。このポリマー混合物のサンプル名を「ＤＡ１」とする。
なお、カチオン性ポリマーの組成比は、ＤＡＡ／ＡＡｍ／ＭＢＡ＝１５／８５／５×１０−４（ｍｏｌ％）で、このカチオン性ポリマーに対するアニオン性ポリマーＡ１の比率は０．３７３質量％（カチオン性ポリマー１００質量部に対し、Ａ１は０．３７３質量部）である。このカチオン性ポリマーの組成比において、ＭＢＡの比率は、ＤＡＡ及びＡＡｍに比べて微量のため、ＤＡＡとＡＡｍの合計に対するモル％として記し、後記表２及び表３の記載も同様とした。
【００７７】
＜製造例２＞
製造例１におけるアニオン性ポリマーＡ１をアニオン性ポリマーＡ２とした以外は製造例１と同じ条件で合成を行い、ポリマー混合物を得た。固形物濃度は２６．９質量％、重合率は１００．２％、固有粘度は、１１．６ｄｌ／ｇであった。このポリマー混合物のサンプル名を「ＤＡ２」とする。
なお、このポリマー混合物では、カチオン性ポリマーに対するアニオン性ポリマーＡ２の比率は０．３７３質量％（カチオン性ポリマー１００質量部に対し、Ａ２は０．３７３質量部）であった。
【００７８】
＜製造例３＞
ＭＢＡを用いなかった以外は製造例１と同じ条件で合成を行い、ポリマー混合物を得た。固形物濃度は２７．１質量％、重合率は１０１．８％、固有粘度は、１１．３ｄｌ／ｇであった。このポリマー混合物のサンプル名を「ＤＡ３」とする。
なお、このポリマー混合物では、カチオン性ポリマーに対するアニオン性ポリマーＡ１の比率は０．３７３質量％（カチオン性ポリマー１００質量部に対し、Ａ１は０．３７３質量部）であった。
【００７９】
＜製造例４＞
製造例１におけるアニオン性ポリマーＡ１をアニオン性ポリマーＡ２とし、カチオン性ポリマーに対するアニオン性ポリマーＡ２の比率を２．０質量％（カチオン性ポリマー１００質量部に対し、Ａ２は２．０質量部）とした以外は製造例１と同じ条件で合成を行い、ポリマー混合物を得た。固形物濃度は２７．５質量％、重合率は１００．１％、固有粘度は、１３．０ｄｌ／ｇであった。このポリマー混合物のサンプル名を「ＤＡ４」とする。
【００８０】
＜製造例５＞
製造例１におけるアニオン性ポリマーＡ１の代わりにアニオン性ポリマーＡ３を用いた以外は製造例１と同じ条件で合成を行い、ポリマー混合物を得た。固形物濃度は２６．７質量％、重合率は９９．６％、固有粘度は、１０．８ｄｌ／ｇであった。このポリマー混合物のサンプル名を「ＤＡ５」とする。
なお、このポリマー混合物では、カチオン性ポリマーに対するアニオン性ポリマーＡ３の比率は０．３７３質量％（カチオン性ポリマー１００質量部に対し、Ａ２は０．３７３質量部）であった。
【００８１】
＜製造例６＞
製造例１におけるＫＰＳ水溶液の添加量１ｍｌを１０ｍｌに変更した以外は製造例１と同じ条件で合成を行い、ポリマー混合物を得た。固形物濃度は２６．９質量％、重合率は１００．４％、固有粘度は、６．９ｄｌ／ｇであった。このポリマー混合物のサンプル名を「ＤＡ６」とする。
なお、このポリマー混合物では、カチオン性ポリマーに対するアニオン性ポリマーＡ１の比率は０．３７３質量％（カチオン性ポリマー１００質量部に対し、Ａ１は０．３７３質量部）であった。
【００８２】
＜製造例７＞
ＤＡＡの８０質量％水溶液を１０．９ｇ、ＡＡｍ１８．１ｇ、ＭＢＡの０．００９質量％水溶液を２．５ｍｌ、及び１．３６質量％ＫＰＳ水溶液を１ｍｌ用い、これらを混合し、１００ｍｌにメスアップした混合液に、撹拌下、アニオン性ポリマーＡ２粉末を２．５ｇを溶かしこみ、窒素バブリング後、４０℃に加熱して重合を１２時間行った。なお、器具類、基本的な操作は製造例１と同条件で行った。固形物濃度は２６．１質量％、重合率は９７．４％、固有粘度は、９．８ｄｌ／ｇであった。このポリマー混合物のサンプル名を「ＤＡ７」とする。
なお、このポリマー混合物では、カチオン性ポリマーに対するアニオン性ポリマーＡ２の比率は０．３７３質量％（カチオン性ポリマー１００質量部に対し、Ａ２は０．３７３質量部）であった。
【００８３】
＜製造例８＞
製造例１においてアニオン性ポリマーＡ１の水溶液濃度０．１質量％を０．０５質量％とした以外は、製造例１と同じ条件で合成を行い、ポリマー混合物を得た。固形物濃度は２７．０質量％、重合率は１００．７質量％、固有粘度は、１０．６ｄｌ／ｇであった。このポリマー混合物のサンプル名を「ＤＡ８」とする。
なお、このポリマー混合物では、カチオン性ポリマーに対するアニオン性ポリマーＡ１の比率は０．０５質量％（カチオン性ポリマー１００質量部に対し、Ａ１は０．０５質量部）であった。
【００８４】
＜製造例９＞
製造例１におけるアニオン性ポリマーＡ１をアニオン性ポリマーＡ４とした以外は、製造例１と同じ条件で合成を行い、ポリマー混合物を得た。固形物濃度は２７．１質量％、重合率は１０１．１％、固有粘度は、８．１ｄｌ／ｇであった。このポリマー混合物のサンプル名を「ＤＡ９」とする。
なお、このポリマー混合物では、カチオン性ポリマーに対するアニオン性ポリマーＡ４の比率は０．３７３質量％（カチオン性ポリマー１００質量部に対し、Ａ４は０．３７３質量部）であった。
【００８５】
＜製造例１０＞
アニオン性ポリマー及びＭＢＡを用いなかった以外は製造例１と同じ条件で合成を行い、カチオン性ポリマーを得た。固形物濃度は２６．９質量％、重合率は１００．４％、固有粘度は、１３．４ｄｌ／ｇであった。このカチオン性ポリマーのサンプル名を「Ｄ１」とする。
【００８６】
＜製造例１１＞
アニオン性ポリマーを用いなかった以外は製造例１と同じ条件で合成を行い、カチオン性ポリマーを得た。固形物濃度は２６．８質量％、重合率は１００．０％、固有粘度は、１１．８ｄｌ／ｇであった。このカチオン性ポリマーのサンプル名を「Ｄ２」とする。
【００８７】
＜製造例１２＞
製造例１におけるＫＰＳ水溶液の添加量１ｍｌを１０ｍｌに変更すると共に、アニオン性ポリマーを用いなかった以外は、製造例１と同じ条件で合成を行い、カチオン性ポリマーを得た。固形物濃度は２６．７質量％、重合率は９９．６％、固有粘度は、７．４ｄｌ／ｇであった。このカチオン性ポリマーのサンプル名を「Ｄ３」とする。
【００８８】
以上述べた各製造例のサンプル一覧を表２に示す。
【００８９】
【表２】
2015124446.tif 000005
【００９０】
＜濾水試験＞
製造例で製造した各ポリマーを用いて濾水試験を行った。なお、各試験例で使用した水溶性ポリマーについては後述する。
濾水試験では、カナディアン・スタンダード・フリーネス（ＣＳＦ）４５０ｍｌに叩解した新聞故紙を絶乾質量が０．６質量％になるように添加した後、これに軽質炭酸カルシウム（ブリリアント１５００  白石工業株式会社製）を絶乾紙料に対して４０質量％になるように加えたものを紙料とした。
パルプスラリー１８０ｍｌを容量３００ｍｌのポリビーカーにとり、そこに後述する各試験例で用いた「添加剤」の０．１質量％水溶液を添加し、タービン羽根を備えた撹拌機を用いて、２５０ｒｐｍで２０秒間撹拌を行う。次いで、ナイロン濾布を敷いたヌッチェロートに、内径５０ｍｍの金属製の円筒を置き、その中へ凝集したパルプスラリーを注ぎ込み、メスシリンダーを用いて１０秒後のろ液量を測定する。さらに、濾布上に残った湿紙をポリエステル濾布にとり、３．０ｋｇ／ｃｍ２の圧力をかけて６０秒圧搾し、プレス後の湿紙の含水率を測定する。
【００９１】
＜試験例１〜４＞
試験例１では、ポリマー混合物「ＤＡ１」を添加剤として用い、パルプスラリーの濾水試験を行った。
試験例２では、ポリマー混合物「ＤＡ２」を添加剤として用い、パルプスラリーの濾水試験を行った。
試験例３では、ポリマー混合物「ＤＡ３」を添加剤として用い、パルプスラリーの濾水試験を行った。
試験例４では、ポリマー混合物「ＤＡ４」を添加剤として用い、パルプスラリーの濾水試験を行った。
【００９２】
＜試験例５〜７＞
試験例５では、カチオン性ポリマーＤ１と、このＤ１の１００質量部に対してアニオン性ポリマーＡ１を１．０質量部（Ｄ１に対してＡ１を１．０質量％）ブレンドしたポリマー混合物を添加剤として用い、パルプスラリーの濾水試験を行った。
試験例６では、カチオン性ポリマーＤ２と、このＤ２の１００質量部に対してアニオン性ポリマーＡ２を０．４質量部（Ｄ２に対してＡ２を０．４質量％）ブレンドしたポリマー混合物を添加剤として用い、パルプスラリーの濾水試験を行った。
試験例７では、カチオン性ポリマーＤ２と、このＤ２の１００質量部に対してアニオン性ポリマーＡ１を０．１質量部（Ｄ２に対してＡ１を０．１質量％）ブレンドしたポリマー混合物を添加剤として用い、パルプスラリーの濾水試験を行った。
【００９３】
＜比較試験例１〜４＞
比較試験例１ではポリマー混合物「ＤＡ５」を、比較試験例２ではポリマー混合物「ＤＡ６」を、比較試験例３ではポリマー混合物「ＤＡ７」を、比較試験例４ではポリマー混合物「ＤＡ８」を、それぞれ添加剤として用い、パルプスラリーの濾水試験を行った。
【００９４】
＜比較試験例５及び６＞
比較試験例５ではカチオン性ポリマー「Ｄ１」を、比較試験例６ではカチオン性ポリマー「Ｄ２」をそれぞれ添加剤として用い、パルプスラリーの濾水試験を行った。
【００９５】
＜比較試験例７及び８＞
比較試験例７では、カチオン性ポリマー「Ｄ１」と、このＤ１の１００質量部に対してアニオン性ポリマー「Ａ３」を０．５質量部（Ｄ１に対してＡ３を０．５質量％）ブレンドしたポリマー混合物を添加剤として用い、パルプスラリーの濾水試験を行った。
比較試験例８では、カチオン性ポリマー「Ｄ３」と、このＤ３の１００質量部に対してアニオン性ポリマー「Ａ１」を０．５質量部（Ｄ３に対してＡ１を０．５質量％）ブレンドしたポリマー混合物を添加剤として用い、パルプスラリーの濾水試験を行った。
【００９６】
＜比較試験例９及び１０＞
比較試験例９では、カチオン性ポリマー「Ｄ２」と、このＤ２の１００質量部に対してアニオン性ポリマー「Ａ１」を２．５質量部（Ｄ２に対してＡ１を２．５質量％）ブレンドしたポリマー混合物を添加剤として用い、パルプスラリーの濾水試験を行った。
比較試験例１０では、カチオン性ポリマー「Ｄ２」と、このＤ２の１００質量部に対してアニオン性ポリマー「Ａ１」を０．０８質量部（Ｄ２に対してＡ１を０．０８質量％）ブレンドしたポリマー混合物を添加剤として用い、パルプスラリーの濾水試験を行った。
【００９７】
＜比較試験例１１＞
比較試験例１１では、ポリマー混合物「ＤＡ９」を添加剤として用い、パルプスラリーの濾水試験を行った。
【００９８】
各試験例の試験条件一覧を表３に示し、各試験結果を表４に示す。
【００９９】
【表３】
2015124446.tif 000006
【０１００】
【表４】
2015124446.tif 000007
【０１０１】
試験例１〜７においては、比較試験例１〜１１よりも、１０秒後のろ液量が多く、プレス後の含水率が低いことが確認された。この結果、試験例１〜６の水溶性ポリマーは、少ない添加量でも濾水性を向上できることが確認された。そのため、抄紙する際に、試験例１〜６の水溶性ポリマーを用いることで、紙製品の地合低下や製造コストを抑制することが可能になると考えられる。
【０１０２】
＜歩留試験＞
次に、以下の実施例及び比較例により、製造例で製造した各ポリマー等を用いて歩留試験を行った。
【０１０３】
（実施例１〜７）
製紙工場より、ＤＩＰ、ＮＢＫＰ、ＴＭＰの各パルプ試料及び実機の白水を採取し、ＤＩＰ６０質量％、ＮＢＫＰ１０質量％、ＴＭＰ３０質量％（全て乾燥質量基準、以下同じ）となるように調整し、パルプスラリーとした。これを紙料（Ａ）とする。紙料（Ａ）のパルプスラリー濃度は０．６５質量％であった。
【０１０４】
次に、フィラーとしてホワイトカーボン（株式会社トクヤマ製の商品名：トクシール（登録商標）ＧＵ−Ｎ）を使用し、製造例で製造した水溶性ポリマーをホワイトカーボンに対し０．１質量％添加し、その後８００ｒｐｍ、１０秒の条件にて、攪拌機によりせん断力を加え、予備凝集フィラースラリーを調製した。これを紙料（Ｂ）とする。紙料（Ｂ）の水中フィラー濃度は、０．１１質量％（対紙料Ｂ）であった。
なお、水溶性ポリマーとしては、実施例１では「ＤＡ１」、実施例２では「ＤＡ２」、実施例３では「ＤＡ３」、実施例４では「ＤＡ４」、実施例５では「Ｄ１」の１００質量部と「Ａ１」の１質量部との組み合わせ、実施例６では「Ｄ２」の１００質量部と「Ａ２」の０．４質量部との組み合わせ、実施例７では「Ｄ２」の１００質量部と「Ａ１」の０．１質量部との組み合わせをそれぞれ用いた。
【０１０５】
続いて、紙料（Ａ）を、ミューテック社製の濾水歩留試験機ＤＦＳ（ダイナミックフィルトレーションシステム）に投入し、硫酸バンドを対乾燥パルプ３．５質量％、サイズ剤（星光ＰＭＣ株式会社製の商品名：ＡＬ１２０）を対乾燥パルプ０．２質量％、紙力剤（ハリマ化成グループ株式会社製の商品名：ＥＸ２３０）を対乾燥パルプ０．３質量％、上記紙料（Ｂ）をホワイトカーボンが対乾燥パルプ４質量％となるようにこの順に添加し、さらにカチオン性歩留剤（栗田工業株式会社製の商品名：ハイホールダー（登録商標）２２０）を対乾燥パルプ０．０１５質量％加え、ろ液（Ｃ）を採取した。なお、ＤＦＳの設定条件は、ミューテック社の推奨に従った。
【０１０６】
採取したろ液（Ｃ）中のフィラー（フィラー分は灰分の測定方法ＩＳＯ１７６２−１９７４に従った）の濃度を測定し、下記の式に従い、フィラーの歩留率を算出した。結果を表５に示す。
・ＳＳのＦＰＲ＝［１−ろ液（Ｃ）のＳＳ濃度／紙料（Ｂ）のＳＳ濃度］×１００（％）
（ＳＳ：懸濁固形分（Ｓｕｓｐｅｎｄｅｄ Ｓｏｌｉｄ）、ＦＲＰ：一次歩留率（Ｆｉｒｓｔ Ｐａｓｓ Ｒｅｔｅｎｔｉｏｎ））
・フィラーのＦＰＡＲ＝［１−ろ液（Ｃ）の灰分濃度／紙料（Ｂ）の灰分濃度］×１００（％）
（ＦＰＡＰ：灰分一次歩留率（Ｆｉｒｓｔ Ｐａｓｓ Ａｓｈ Ｒｅｔｅｎｔｉｏｎ））
なお、紙料（Ｂ）のＳＳ濃度、及び紙料（Ｂ）の灰分濃度は、それぞれインレットにおける紙料（Ｂ）のＳＳ濃度及び灰分濃度であり、これらもあわせて表５に示した。
【０１０７】
（比較例１〜１５）
比較例１では、実施例で用いた紙料（Ｂ）を、製造例で製造した水溶性ポリマーを添加しない紙料（Ｂ）としたこと、及び実施例で用いたカチオン性歩留剤を添加しなかったこと以外は、実施例と同様の試験を行った。
比較例２では、実施例で用いた紙料（Ｂ）を、製造例で製造した水溶性ポリマーを添加しない紙料（Ｂ）とした以外は、実施例と同様の試験を行った。
比較例３では、実施例で用いた紙料（Ｂ）における水溶性ポリマーをカチオン化デンプン（日本エヌエスシー株式会社製の商品名：Ｃａｔｏ３０２）に変更した以外は、実施例と同様の試験を行った。
比較例４では、実施例で用いた紙料（Ｂ）における水溶性ポリマーをカチオン性歩留剤（栗田工業株式会社製の商品名：ハイホールダー２２０）に変更した以外は、実施例と同様の試験を行った。
比較例５〜１５では、実施例で用いた紙料（Ｂ）における水溶性ポリマーを、本発明の範囲外の水溶性ポリマーに変更した以外は、実施例と同様の試験を行った。具体的には、比較例５では「ＤＡ５」、比較例６では「ＤＡ６」、比較例７では「ＤＡ７」、比較例８では「ＤＡ８」、比較例９では「Ｄ１」、比較例１０では「Ｄ２」、比較例１５では「ＤＡ８」をそれぞれ用いた。
比較例１１では「Ｄ１」の１００質量部と「Ａ３」の０．５質量部との組み合わせ、比較例１２では「Ｄ３」の１００質量部と「Ａ１」の０．５質量部との組み合わせ、比較例１３では「Ｄ２」の１００質量部と「Ａ１」の２．５質量部との組み合わせ、比較例１４では「Ｄ２」の１００質量部と「Ａ１」の０．０８質量部との組み合わせ、比較例１５では「ＤＡ９」をそれぞれ用いた。
比較例１〜１５の結果もあわせて表５に示す。
【０１０８】
【表５】
2015124446.tif 000008
【０１０９】
（実施例８〜１４）
製紙工場より、ＤＩＰ、ＮＢＫＰ、ＬＢＫＰの各パルプ試料および実機の白水を採取し、ＤＩＰ２０質量％、ＮＢＫＰ１０質量％、ＬＢＫＰ７０質量％（全て乾燥質量基準、以下同じ）となるように調整し、パルプ繊維スラリーとした。これを紙料（Ｄ）とする。紙料（Ａ）のパルプ繊維濃度は０．９３質量％であった。
【０１１０】
次に、フィラーとしてクレー（白石カルシウム株式会社製の商品名：ＫＡＯＧＬＯＳＳ）を使用し、製造例で製造した水溶性ポリマーをクレーに対し０．４質量％添加し、その後８００ｒｐｍ、４０秒の条件にて、攪拌機によりせん断力を加え、予備凝集フィラースラリーを調製した。これを紙料（Ｅ）とする。紙料（Ｅ）の水中フィラー濃度は、０．１９質量％であった。
なお、水溶性ポリマーとしては、実施例８では「ＤＡ１」、実施例９では「ＤＡ２」、実施例１０では「ＤＡ３」、実施例１１では「ＤＡ４」、実施例１２では「Ｄ１」の１００質量部と「Ａ１」の１．０質量部との組み合わせ、実施例１３では「Ｄ２」の１００質量部と「Ａ２」の０．４質量部との組み合わせ、実施例１４では「Ｄ２」の１００質量部と「Ａ１」の０．１質量部との組み合わせをそれぞれ用いた。
【０１１１】
続いて、紙料（Ｄ）を、ミューテック社製の濾水歩留試験機ＤＦＳ（ダイナミックフィルトレーションシステム）に投入し、硫酸バンドを対乾燥パルプ４質量％、カチオン化デンプン（日本エヌエスシー株式会社製の商品名：Ｃａｔｏ３０２）を対乾燥パルプ０．８質量％、ＡＫＤ（アルキルケテンダイマー）を対乾燥パルプ０．１質量％、サイズ剤（星光ＰＭＣ株式会社製の商品名：ＡＳ２６２）を対乾燥パルプ０．１質量％、上記紙料（Ｅ）をクレーが対乾燥パルプ６質量％となるようにこの順に添加し、さらにカチオン性歩留剤（栗田工業株式会社製の商品名：ハイホールダー（登録商標）２２０）を対乾燥パルプ０．０２質量％、ベントナイト（Ｃｉｂａ Ｓｐｅｃｉａｌｔｙ Ｃｈｅｍｉｃａｌｓ社製の商品名：Ｏｒｇａｎｏｓｏｒｂ Ｏ）を対乾燥パルプ０．１質量％加え、ろ液（Ｆ）を採取した。なお、ＤＦＳの設定条件は、ミューテック社の推奨に従った。
【０１１２】
採取したろ液（Ｆ）中のフィラー（フィラー分は灰分の測定方法ＩＳＯ１７６２−１９７４に従った）の濃度を測定し、下記の式に従い、フィラーの歩留率を算出した。結果を表６に示す。
・ＳＳのＦＰＲ＝［１−ろ液（Ｆ）のＳＳ濃度／紙料（Ｅ）のＳＳ濃度］×１００（％）
（ＳＳ：懸濁固形分（Ｓｕｓｐｅｎｄｅｄ Ｓｏｌｉｄ）、ＦＲＰ：一次歩留率（Ｆｉｒｓｔ Ｐａｓｓ Ｒｅｔｅｎｔｉｏｎ））
・フィラーのＦＰＡＲ＝［１−ろ液（Ｆ）の灰分濃度／紙料（Ｅ）の灰分濃度］×１００（％）
（ＦＰＡＰ：灰分一次歩留率（Ｆｉｒｓｔ Ｐａｓｓ Ａｓｈ Ｒｅｔｅｎｔｉｏｎ））
なお、紙料（Ｅ）のＳＳ濃度、及び紙料（Ｅ）の灰分濃度は、それぞれインレットにおける紙料（Ｅ）のＳＳ濃度及び灰分濃度であり、これらもあわせて表６に示した。
【０１１３】
（比較例１６〜３０）
比較例１６では、実施例８〜１４で用いた紙料（Ｅ）を、製造例で製造した水溶性ポリマーを添加しない紙料（Ｅ）としたこと、及び実施例８〜１４で用いたカチオン性歩留剤を添加しなかった以外は、実施例８〜１４と同様の試験を行った。
比較例１７では、実施例８〜１４で用いた紙料（Ｅ）を、製造例で製造した水溶性ポリマーを添加しない紙料（Ｅ）としたこと以外は、実施例８〜１４と同様の試験を行った。
比較例１８では、実施例８〜１４で用いた紙料（Ｅ）における水溶性ポリマーをカチオン化デンプン（日本エヌエスシー株式会社製の商品名：Ｃａｔｏ３０２）に変更した以外は、実施例８〜１４と同様の試験を行った。
比較例１９では、実施例８〜１４で用いた紙料（Ｅ）における水溶性ポリマーをカチオン性歩留剤（栗田工業株式会社製の商品名：ハイホールダー２２０）に変更した以外は、実施例８〜１４と同様の試験を行った。
比較例２０〜３０では、実施例８〜１４で用いた紙料（Ｅ）における水溶性ポリマーを、本発明の範囲外の水溶性ポリマーに変更した以外は、実施例８〜１４と同様の試験を行った。具体的には、比較例２０では「ＤＡ５」、比較例２１では「ＤＡ６」、比較例２２では「ＤＡ７」、比較例２３では「ＤＡ８」、比較例２４では「Ｄ１」、比較例２５では「Ｄ２」、比較例２６では「Ｄ１」の１００質量部と「Ａ３」の０．５質量部との組み合わせ、比較例２７では「Ｄ３」の１００質量部と「Ａ１」の０．５質量部との組み合わせ、比較例２８では「Ｄ２」の１００質量部と「Ａ１」の２．５質量部との組み合わせ、比較例２９では「Ｄ２」の１００質量部と「Ａ１」の０．０８質量部との組み合わせ、比較例３０では「ＤＡ９」をそれぞれ用いた。
比較例１６〜３０の結果もあわせて表６に示す。
【０１１４】
【表６】
2015124446.tif 000009
【０１１５】
以上の結果から、比較例１〜３０に比べて、実施例１〜１４で用いた水溶性ポリマーをフィラー含有スラリーに添加した場合、優れた歩留率が得られることが確認された。
この結果、本発明によれば、上述のカチオン性ポリマーと上述のアニオン性ポリマーとを特定量にて含む水溶性ポリマーを製紙用添加剤として抄紙工程に用いることで、フィラーの歩留率及び濾水性を向上することができる。